(57)【要約】【課題】作動時の摺動抵抗を低減し、常温（通常２５℃程度）〜６５０℃の温度範囲において、特に高温（通常３００〜６５０℃程度）環境下においても、長期に渡り優れた潤滑特性を発揮する膨張黒鉛パッキンを提供すること。【解決手段】少なくとも、膨張黒鉛（Ａ）と常温で固体の潤滑剤（Ｂ）とを混合し、得られた混合物を圧縮成形して得られ、該潤滑剤（Ｂ）として、融点が３００〜６５０℃である無機化合物を少なくとも１種含むパッキン。【選択図】図５
2012246973.tif 000002
【特許請求の範囲】
【請求項１】
少なくとも、膨張黒鉛（Ａ）と常温で固体の潤滑剤（Ｂ）とを混合し、得られた混合物を圧縮成形して得られ、
該潤滑剤（Ｂ）として、融点が３００〜６５０℃である無機化合物を少なくとも１種含むことを特徴とするパッキン。
【請求項２】
前記混合物を１０〜３０ＭＰａの条件で圧縮成形して得られることを特徴とする請求項１に記載のパッキン。
【請求項３】
前記潤滑剤（Ｂ）が、酸化ホウ素であることを特徴とする請求項１または２に記載のパッキン。
【請求項４】
前記潤滑剤（Ｂ）が、膨張黒鉛（Ａ）１００重量部に対して３〜２５重量部の量で含まれていることを特徴とする請求項１〜３のいずれかに記載のパッキン。
【請求項５】
前記潤滑剤（Ｂ）が、パッキン全体を１００重量％としたとき、３〜２０重量％の量で含まれていることを特徴とする請求項１〜４のいずれかに記載のパッキン。
【請求項６】
前記混合物または前記圧縮成形により得られた成形体を３００〜６５０℃で１０分〜２時間加熱処理することを特徴とする請求項１〜５のいずれかに記載のパッキン。
【発明の詳細な説明】
【技術分野】
【０００１】
本発明は、パッキンに関し、さらに詳しくは、耐熱性に優れ、摺動抵抗が小さいパッキンに関する。
【背景技術】
【０００２】
シール材と接触する相手部材が回転運動や往復運動をしたり、繰り返し着脱したりする場合、そのような相手材と接触する箇所でシール材として用いられる部品や部材をパッキンと呼ぶ。
【０００３】
パッキンは、バルブの可動部あるいはポンプやモーターの軸などのような回転部分；ピストンのような往復運動部分；カプラーの接続部；あるいは水道の蛇口の止水部などに、シール材として使われる。
【０００４】
パッキンには、接触シール機構やその種類、使用目的などに応じて、例えば、セルフシールパッキン、オイルシール材、メカニカルシール材、グランドパッキンなど、多様な種類がある。
【０００５】
流体の圧力を利用して密閉性を高めるタイプは、セルフシールパッキンと呼ばれ、Ｏリングやリップパッキンがこれに該当する。
比較的低い耐圧用の油圧機器や潤滑油の密閉に使われるオイルシール材は、材質がゴムあるいはゴムと金属などにより構成され、それ自身の弾性で密閉性を確保する。
【０００６】
メカニカルシール材は、コイルバネの力を利用して密閉性を確保する。
回転軸などの封止によく使われるグランドパッキンは、軸と固定部の間に柔軟で潤滑性のある詰め物を挟んでシールする。
【０００７】
このように、パッキンは摺動を伴う箇所において使用されているが、これらの箇所では、作動抵抗によるエネルギー損失が発生する。
従って、作動抵抗を軽減させることは、動力源のエネルギー消費の抑制、動力源の装置の小型化、パッキンの長寿命化などを図る観点から不可欠である。
【０００８】
そこで、これらの摺動箇所で用いられるパッキンでは、作動抵抗を低減する工夫が施されてきた。
例えば、本出願人は、特開２００４−１６９８８２号公報（特許文献１）において、グランドパッキン基材の表面に、固体潤滑剤の配向した結晶化被膜を有するグランドパッキンを提案し、該グランドパッキン用の基材が膨張黒鉛である態様も教示した。
【０００９】
また、本出願人は、特開２００６−３４２９３２号公報（特許文献２）では、膨張黒鉛からなるグランドパッキンであって、パッキン内周面の少なくとも一部にテープ状の炭素繊維が配置されているグランドパッキンを提案し、鉱油系潤滑剤や固体潤滑剤を用いる態様も教示した。
【００１０】
一般に、膨張黒鉛をパッキン基材とするパッキンは、シール性、長期保存性、加工容易性、耐熱性などに優れるものの、黒鉛粉同士の結合力が強くないことから、製品表面が粉となって剥がれ落ちる「粉落ち」や、使用後にパッキンに接している金属面に黒鉛が付着して剥がれにくくなる「固着」などが生じやすいという短所がある。
【００１１】
特に膨張黒鉛を使用したパッキンでは、摺動部材の摺動運動によるパッキン基材の摩耗は通常避け得ない。
そのため、上記特許文献１または２に記載の発明では、潤滑剤を用いてパッキン表面の潤滑特性を高めることでこれら短所の克服している。
【００１２】
しかし、液体潤滑剤（例えば、鉱油、合成油などのオイル）を含浸させたパッキンでは、一般に、液体潤滑剤の耐熱性が低く、高温で使用された場合にはその効果が徐々に失われることから、高温下(例：約３００℃以上)で使用する上では、改善の余地がある。
【００１３】
具体的には、そのようなパッキンでは、常温において良好な潤滑特性が得られるものの、例えば、２００℃程度の温度になるとオイルが浸出したり、これより低温であっても真空条件下ではオイルが揮発したりして、パッキンの作動抵抗が増大する。このようなオイルの浸出は、高温や真空分野で用いるには好ましくない。
【００１４】
その一方、固体潤滑剤を塗布し、あるいは固体潤滑剤分散液で含浸処理したパッキンは、一般に、液体潤滑剤を用いたパッキンに比べて潤滑特性に劣る。また、そのようなパッキンは、使用時間が増加するにつれてパッキンの表面が摩耗して、固体潤滑剤がパッキン表面から剥がれ落ちてしまい、潤滑特性を長期間にわたって維持し難い。そのため、そのようなパッキンでは、潤滑特性の向上や潤滑特性の長期維持の点で改善の余地がある。
【００１５】
また、潤滑剤、充填材および結合剤については、例えば次のようなものが知られている。
特公平６−１７６８９号公報（特許文献３）には、補強材４０〜８０重量％と、炭酸カルシウムおよびあるいは酸化ホウ素粉末２〜３０重量％と、フェノール樹脂結合材３〜１５重量％と、残部固体潤滑剤粉末とを混合した混合粉末からなる摺動部材用組成物が開示されている。
【００１６】
また、特許文献３には、上記摺動部材用組成物をプレス成形して所望の形状を有する摺動部材とする態様、上記摺動部材用組成物を摺動母材の表面の滑り層として適用し、一様に被着形成させて摺動部材とする態様が開示されている。
【００１７】
上記組成物には、炭化カルシウムあるいは酸化ホウ素粉末が添加されているが、特許文献３には、これらはそれ自体何ら潤滑性を示さないものであると明記されており、潤滑性能を示すものは上記残部固体潤滑剤粉末である。よって、上記摺動部材は従来の固体潤滑剤を用いた摺動部材と同様に、潤滑特性やその長期維持に関して改善が望まれる。また、膨張黒鉛について記載がないことから、膨張黒鉛パッキンに関する上記問題を解決しようとするものでもない。
【００１８】
また、特許文献３には、雰囲気温度が室温〜４００℃（交番）の態様が記載されているものの、摺動部材用組成物にはフェノール樹脂結合材が含まれている。フェノール樹脂はおおよそ１５０℃以上で熱劣化や分解を生じるので、上記摺動部材用組成物は、長期高温下にさらされる環境での使用には不向きである。
【００１９】
特開平５−３０６３９８号公報（特許文献４）には、少なくとも酸化ホウ素粉末を有する潤滑剤が開示され、少なくとも酸化ホウ素粉末および黒鉛粉末を有する潤滑剤も開示されている。また、特許文献４には、少なくとも酸化ホウ素粉末を有する潤滑剤を、高温の摺動部に介在させて、摺動部の潤滑性を維持することを特徴とする潤滑方法が開示されている。
【００２０】
また、特許文献４には、上記潤滑剤が高温域において十分な潤滑性を維持するのは、酸化ホウ素粉末が高温になると溶融して潤滑性を発揮することによる旨開示され、さらに、酸化ホウ素粉末と黒鉛粉末とを有すると、高温になると溶融した酸化ホウ素粉末が黒鉛粉末の各粉末を覆うことにより、両者の相乗作用により高温域において十分な潤滑性を維持する旨も開示されている。
【００２１】
そして、特許文献４には、酸化ホウ素は常温で固体状態であるが、高温において溶融して大きな潤滑性を発揮することを究明したとある。
また、特許文献４には、上記潤滑剤は糊状を呈しているので、潤滑面に塗布して使用されるとある。
【００２２】
さらに、特許文献４には、上記潤滑剤は、多孔性アルミナセラミックのみならずカーボンアルミナセラミックを主たる素材とした固定ノズルおよび摺動ノズルの間の摺動部からなる摺動部に対して、高温域においても十分な潤滑性を維持することができるなどの旨開示されている。
【００２３】
しかし、特許文献４には、上記潤滑剤を潤滑面（具体例としては固定ノズルおよび摺動にノズルの間の摺動部）に塗布して、摺動部の潤滑に対して潤滑性を奏することが教示されているに過ぎず、パッキンやその膨張黒鉛基材に関する記載はなく、上記潤滑特性の長期維持の問題などを解決する方法を教示するものでもない。
【００２４】
また、特許文献４では、上記潤滑剤は糊状であり潤滑面に塗布して使用されるものであるため、摺動部材を設置したり使用したりする前に、摺動部材と上記潤滑剤を別途保管、用意などしなければならず、手間がかかり、作業効率の点で改善の余地がある。
【００２５】
このように、膨張黒鉛パッキンにおいて、ある圧力下のもと（例えば、パッキン締付圧力２０〜５０ＭＰａ）、常温（通常２５℃程度）でもまた、高温下（例えば約３００℃以上）でも優れた潤滑特性を長期に渡って発揮することのできる膨張黒鉛パッキンは、従来知られていない。
【先行技術文献】
【特許文献】
【００２６】
【特許文献１】特開２００４−１６９８８２号公報
【特許文献２】特開２００６−３４２９３２号公報
【特許文献３】特公平６−１７６８９号公報
【特許文献４】特開平５−３０６３９８号公報
【発明の概要】
【発明が解決しようとする課題】
【００２７】
本発明は、上記のような従来技術に伴う問題点を解決しようとするものであって、作動時の摺動抵抗を低減し、常温（通常２５℃。以下同じ。）〜６５０℃の温度範囲において、特に高温（通常３００〜６５０℃程度。以下同じ。）環境下においても、長期に渡り優れた潤滑特性を発揮する膨張黒鉛パッキンを提供することにある。
【課題を解決するための手段】
【００２８】
本発明者らは、上記課題を解決するために鋭意検討した結果、少なくとも、膨張黒鉛と、常温で固体である潤滑剤であり融点が３００〜６５０℃である無機化合物とを混合し、得られた混合物を圧縮成形して得られるパッキンが上記課題を解決できることを見出した。
【００２９】
すなわち、本発明者らは、膨張黒鉛製パッキンに優れた潤滑特性を長期に渡って発揮させるためには、上記潤滑剤をパッキン中に（好ましくは均一に）分散させればよいことを見出した。
【００３０】
その具体的なメカニズムは次の通りである。
従来の、潤滑剤をパッキンの表面に塗布したパッキンは、経時使用により表面が摩耗すると共に該表面上の潤滑剤が剥がれ落ちてしまう。
【００３１】
これに対して、本発明のパッキンは、経時使用によって該パッキンの表面が摩耗して該表面上に存在していた潤滑剤が剥がれてしまっても、パッキン内部に分布している潤滑剤が該パッキンの摩耗面に新たに出現するため、優れた潤滑特性を長期に渡って発揮できる。
【００３２】
さらに、本発明者らは、常温で固体である潤滑剤として融点が３００℃〜６５０℃である無機化合物を膨張黒鉛パッキンに配合すれば、該パッキンを例えば、３００℃〜６５０℃程度の高温下で使用した時、潤滑特性がさらに向上する（液体潤滑剤を用いた場合と同等もしくはそれに近い潤滑特性を発揮する）ことも見出した。
【００３３】
その具体的なメカニズムは次の通りである。
パッキンに加わる温度が潤滑剤の融点未満では、常温で固体であった潤滑剤が一部溶融または軟化し、パッキンに加わる温度が潤滑剤の融点以上では常温で固体であった潤滑剤が溶融する。そのため、該潤滑剤が固体潤滑剤よりも液体潤滑剤と同等あるいはそれに近い働きをし、パッキン全体の潤滑特性が向上するものと推察される。
【００３４】
本発明者らは、以上の知見に基づき、本発明の完成に至った。
すなわち、本発明は、少なくとも、膨張黒鉛（Ａ）と、常温で固体の潤滑剤（Ｂ）とを混合し、得られた混合物を圧縮成形して得られ、該潤滑剤（Ｂ）として、融点が３００〜６５０℃である無機化合物を少なくとも１種含むパッキンである。
【００３５】
本発明のパッキンは、前記混合物を１０〜３０ＭＰａの条件で圧縮成形して得られることが好ましい。
【００３６】
前記潤滑剤（Ｂ）は、酸化ホウ素であることが好ましい。
前記潤滑剤（Ｂ）は、膨張黒鉛（Ａ）１００重量部に対して３〜２５重量部の量でパッキンに含まれていることが好ましい。
前記潤滑剤（Ｂ）は、パッキン全体を１００重量％としたとき、３〜２０重量％の量でパッキンに含まれていることが好ましい。
【００３７】
本発明のパッキンは、前記混合物または前記圧縮成形により得られた成形体を３００〜６５０℃で１０分間〜２時間加熱処理することが好ましい。
【発明の効果】
【００３８】
本発明のパッキンは、上記潤滑剤がパッキン中に（好ましくは均一に）分散しているので、経時使用により表面が摩耗して該表面に存在していた潤滑剤が剥がれてしまっても、内部に分散している潤滑剤が該摩耗面に新たに出現するため、優れた潤滑特性を長期に渡って発揮できる。
【００３９】
さらに、本発明のパッキンには、常温で固体である潤滑剤として、融点が３００〜６５０℃である無機化合物が配合されている。そのため、該パッキンを高温下で使用すると、潤滑剤の融点未満では常温で固体であった潤滑剤が一部溶融または軟化し、融点以上では常温で固体であった潤滑剤が溶融して、該パッキンは液体潤滑剤を用いた場合と同等もしくはそれに近い潤滑特性を発揮できる。
【００４０】
すなわち、本発明のパッキンは、例えば、３００〜６５０℃の温度範囲という、液体潤滑剤が使用可能な温度範囲よりも広い範囲で、パッキンのシール特性や物理特性（耐熱性、機械強度など）を低下させることなく、長期に渡って優れた潤滑特性を発揮することができる。
【００４１】
しかも、本発明のパッキンは、液体潤滑剤を用いたパッキンでは使用し難い高温下でも、液体潤滑剤を用いたパッキンと同等あるいはそれに近い潤滑特性（固体潤滑剤を用いたパッキンでは得られがたい潤滑特性）を発揮することもできる。
【図面の簡単な説明】
【００４２】
【図１】図１は、軸抵抗測定装置の概念図の一例である。
【図２】図２は、常温下で圧縮成形して得られたリング状パッキンの写真である（リングの高さ（厚み）方向から撮影）。
【図３】図３は、５００℃以上で加熱圧縮成形して得られたリング状パッキンの写真である（リングの高さ（厚み）方向から撮影）。
【図４】図４は、図１の装置で軸抵抗を測定することで得られるグラフの一例である（軸抵抗の単位はｋｇｆ）。
【図５】図５は、本発明に係るパッキンがスタフィングボックス内に連設して装着された態様を示す断面図である。
【発明を実施するための形態】
【００４３】
以下、本発明のパッキンの最良の形態について、具体的に説明する。
＜パッキンとその製造方法＞
本発明のパッキンは、少なくとも、下記膨張黒鉛（Ａ）と下記潤滑剤（Ｂ）とを混合し、得られた混合物を圧縮成形して得られるものである。
なお、後述するように、得られた混合物は、膨張黒鉛（Ａ）の粉末や潤滑剤（Ｂ）の粉末などの混合粉末であることが均一に混合できる観点から好ましい。
具体的には、以下の通りである。
【００４４】
［原材料］
（１）膨張黒鉛（Ａ）
本発明のパッキンにおいて、膨張黒鉛（Ａ）は、パッキン基材として用いられる。
膨張黒鉛（Ａ）としては、従来公知の方法によって得られるものが使用でき、例えば天然黒鉛、熱分解黒鉛、キッシュ黒鉛等を濃硫酸、濃硝酸、硝酸カリウム、過酸化水素等の強酸化剤或いはこれらの混合液等で処理した後、水洗、脱水を行い、その後６００〜１３００℃の温度で膨張処理を行なうことにより得られるものが挙げられる。
【００４５】
例えば、黒鉛との嵩密度比で１０倍以上の倍率に膨張した膨張黒鉛が市販されており、これを用いることもできる。
膨張黒鉛は、硬くて脆い黒鉛とは異なり、柔軟性や成形性に優れるので、パッキン基材として好適に使用できる。
【００４６】
また、本発明のパッキンでは、パッキン基材として膨張黒鉛を使用しているので、高温下（〜６５０℃程度）においても使用することができる。
膨張黒鉛（Ａ）としては、密度が０．３〜２．０ｇ／ｃｍ3、好ましくは０．５〜１．５ｇ／ｃｍ3、より好ましくは０．７〜１．１ｇ／ｃｍ3の膨張黒鉛を使用することが好ましい。膨張黒鉛の密度が上記範囲より低いと、製品としてのガスケットの形状を保持することが困難な傾向があり、また上記範囲より高いと、パッキンがシール面になじみにくくなり十分なシール性が得られなくなる畏れがある。
【００４７】
（２）潤滑剤（Ｂ）
本発明のパッキンにおいて、潤滑剤（Ｂ）は、パッキンの摺動面に潤滑性を付与する目的で該パッキンに配合される。
潤滑剤（Ｂ）は、常温で固体であり、融点が３００〜６５０℃である無機化合物である。
【００４８】
本発明のパッキンに用いられる潤滑剤（Ｂ）としては、酸化ホウ素(融点：４８０℃)、三酸化二ホウ素(融点：４５０℃)、亜鉛(融点：４１９．５℃)、臭化亜鉛(融点：３９４℃)、臭化銀(融点：４３２℃)、臭化セシウム(融点：６３６℃)、臭化銅(融点：５０４℃)、炭酸リチウム(融点：６１８℃)、マグネシウム(融点：６５０℃)、リチウムアミド(融点：３８０℃)などが挙げられ、中でも、高温域の潤滑特性に優れるパッキンが得られる観点から、酸化ホウ素(融点：４８０℃)が好ましい。
【００４９】
潤滑剤（Ｂ）は、膨張黒鉛（Ａ）と混合する際に、粉末であっても粉末でなくてもよいが、膨張黒鉛（Ａ）やその他混合成分との混合状態、得られた混合物の成形性などの観点から、粉末であることが好ましい。
【００５０】
潤滑剤（Ｂ）の粉末の平均粒径は、本発明の目的を損なわない限り特に制限されないが、０．５〜７００μｍであることが好ましい。
また、潤滑剤（Ｂ）の粉末の平均粒径が０．５μｍ以上の大粒径のものは、通常、パッキン表面に付着し難いため、パッキンの表面に潤滑剤を塗布する態様には適さないが、本発明では、潤滑剤（Ｂ）の粉末を前記膨張黒鉛（Ａ）などと混合してなる混合物を圧縮成形してパッキンを得るため、平均粒径０．５μｍ以上の潤滑剤も問題なく使用できる。
【００５１】
このように大粒径の潤滑剤（Ｂ）を用いる場合、膨張黒鉛（Ａ）の粉末と潤滑剤（Ｂ）の粉末などを均一に混合・分散させる上での容易性の観点やこれら混合物の圧縮成形のしやすさの観点から、潤滑剤（Ｂ）の粉末の平均粒径は０．５〜７００μｍの範囲にあることが好ましい。
【００５２】
潤滑剤（Ｂ）は、パッキンの一部（例えばパッキン表面とその近傍）に偏在させてもよいが、潤滑材（Ｂ）がパッキン全体に均一に分布していると、強度などの物性がパッキン全体で均一となるため、潤滑剤（Ｂ）はパッキン全体に均一に分布していることが望ましい。
【００５３】
潤滑剤（Ｂ）は、高温時に高い摺動特性を発揮させる観点から、膨張黒鉛（Ａ）１００重量部に対して、３〜２５重量部の量で混合することが好ましく、５〜１５重量部の量で混合することがより好ましい。
【００５４】
このような量で潤滑剤（Ｂ）を膨張黒鉛（Ａ）などと混合すると、膨張黒鉛（Ａ）１００重量部に対して、潤滑剤（Ｂ）を、好ましくは３〜２５重量部、より好ましくは５〜１５重量部の量で含有するパッキンが得られる。
【００５５】
潤滑剤（Ｂ）は、１種単独で用いてもよいし、２種以上を混合して用いてもよい。
また、潤滑剤（Ｂ）は、パッキン全体を１００重量％としたとき、３〜２０重量％の量で混合することが好ましく、５〜１０重量％の量で混合することがより好ましい。
【００５６】
混合材料中の潤滑剤（Ｂ）がこのような量であると、パッキン全体を１００重量％としたとき、潤滑剤（Ｂ）を３〜２０重量％、好ましくは５〜１０重量％の量で含有するパッキンが得られる。
【００５７】
潤滑剤（Ｂ）の量が特にパッキン全体の３重量％未満であると、高温時(例: ３００〜６５０℃)における十分な潤滑特性が発揮できない傾向にある。潤滑剤（Ｂ）の量が特にパッキン全体の２０重量％を越えると、パッキンの機械的強度が落ちると共に可とう性や復元性も低下する傾向にある。
【００５８】
特に、パッキン使用時の温度環境が３００℃以上、例えば、３００℃〜６５０℃程度となる態様としては、例えば、シール対象物質である内部流体などの温度、パッキン装置内部の温度、あるいは、パッキンと該パッキンに接する摺動部材（軸封装置の軸など）との摩擦熱などが３００℃以上、例えば、３００℃〜６５０℃程度の温度となるような態様においては、常温では固体であった潤滑剤（Ｂ）が溶融し、軟化したり液状化したりするため、液体潤滑剤に匹敵するかあるいはそれに近い潤滑特性を発揮することができる。
【００５９】
また、本発明のパッキンは、潤滑剤（Ｂ）がパッキンに混合されているため、パッキン使用過程でパッキンの表面（摺動面など）が摩耗したり削れたりしても、パッキン内部にある潤滑剤（Ｂ）が新たにパッキン表面に露出するので、長期間に渡って優れた低摩擦特性を発揮することができる。
【００６０】
（３）潤滑剤（Ｂ）以外の、他の潤滑剤（Ｂ'）
本発明のパッキンには、本発明の目的を損なわない範囲内で、上記潤滑剤（Ｂ）以外の、他の潤滑剤（Ｂ'）が配合されていてもよい。
【００６１】
上記潤滑剤（Ｂ）以外の、他の潤滑剤（Ｂ'）としては、黒鉛、雲母、窒化ホウ素、二硫化モリブデン、二硫化タングステンなどの固体潤滑剤、シリコンオイル等の液体潤滑剤が挙げられる。他の潤滑剤（Ｂ'）として、固体潤滑剤を用いる場合には、潤滑剤（Ｂ）と同様に粉末として配合することが好ましく、パッキン中の分布状態についても潤滑剤（Ｂ）と同様であることが好ましい。
【００６２】
潤滑剤（Ｂ）以外の、他の潤滑剤（Ｂ'）は、１種単独で用いてもよいし、２種以上を混合して用いてもよい。
潤滑剤（Ｂ）と共に、潤滑剤（Ｂ）以外の、他の潤滑剤（Ｂ'）をパッキンに配合する場合は、常温下での使用における摺動特性を向上させる観点から、潤滑剤（Ｂ）と、他の潤滑剤（Ｂ'）は、膨張黒鉛１００重量部に対して、合計で３〜１５重量部の量で、また、潤滑剤（Ｂ）１００重量部に対して、他の潤滑剤（Ｂ'）は、３〜１０重量部程度の量で用いることが好ましく、これにより、膨張黒鉛１００重量部に対して合計で３〜１０重量％の量でパッキン中に含まれていることが望ましい。
【００６３】
なお、潤滑剤として、上記潤滑剤（Ｂ）を用いずに、他の潤滑剤（Ｂ'）、例えば、二硫化モリブデンのみを添加した態様では、特定の潤滑剤（Ｂ）を用いる場合よりもパッキンの潤滑特性に劣ることがある。
【００６４】
これは、パッキン基材である膨張黒鉛も潤滑性を有する部材であるが、例えば、他の潤滑剤（Ｂ'）である二硫化モリブデンは膨張黒鉛よりも潤滑特性が悪いので、配合した二硫化モリブデンがパッキン全体の潤滑特性に悪影響を及ぼしていると推察される。
【００６５】
上記した特定の潤滑剤（Ｂ）が配合されていれば、パッキン中に上記のような単独ではパッキンの潤滑特性を低下させてしまうような、その他の潤滑剤（Ｂ'）が配合されていても、本発明の課題を解決することができる。
【００６６】
しかし、上記のような単独ではパッキンの潤滑特性を低下させてしまうような、他の潤滑剤（Ｂ'）が配合されていない方がパッキン全体の潤滑特性に優れる傾向にあるので、パッキンの潤滑特性の観点では、他の潤滑剤（Ｂ'）はパッキン中に配合されていない方が好ましい。
【００６７】
（４）その他材料（Ｃ）
本発明のパッキンには、本発明の目的を損なわない範囲で、膨張黒鉛（Ａ）、潤滑剤（Ｂ）および他潤滑剤（Ｂ'）以外の材料（Ｃ）が配合されていてもよい。
そのような材料（Ｃ）としては、顔料や成形助剤等が挙げられる。
【００６８】
なお、耐熱性の観点からは、パッキンを使用する際にパッキンに接触するシール対象物質の温度よりも分解点の低い物質などは、高温下（例えば３００〜６５０℃）でパッキンを使用する場合にはパッキンの性能を低下させる場合もあるので、パッキンを高温下で使用する場合には、そのような物質はパッキンに配合しないことが好ましい。
【００６９】
［製造条件］
本発明のパッキンの製造工程は、少なくとも、下記混合工程と圧縮成形工程を含む。
（１）混合工程
混合工程では、少なくとも膨張黒鉛（Ａ）と下記潤滑剤（Ｂ）とを混合する。該混合は、通常、常温付近（１０〜３０℃程度）で材料を、例えばミキサーに投入し、均一になるように混合する。
【００７０】
本混合工程では、先に上げたその他材料（好ましくは粉末状）などを配合してもよい。
このように上記成分（Ａ）、（Ｂ）等を混合することで、これら材料(成分)を含む混合物（好ましくは粉末混合物）が得られる。
【００７１】
上記混合は、潤滑剤（Ｂ）が混合物中に（好ましくは均一に）分散できる限り、混合方法や混合順序は特に制限されない。
また、例えば、原材料を一度に混合処理することで混合処理を行なってもよいし（バッチ処理）、１種ずつあるいは複数種ずつ所定の順番で加えるなどしながら連続混合してもよいし、または、１種ずつあるいは複数種ずつ所定の順番で加えるなどすると共に混合回数を複数回に分けて非連続的に混合処理を行なってもよい。
【００７２】
（２）［圧縮成形工程］
上記混合工程で得られた材料混合物（好ましくは粉末混合物）は、圧縮成形されてパッキンとなる。
上記圧縮工程では、常温付近（１０〜３０℃程度）、成形圧１０〜３０ＭＰａ程度で圧縮成形することが好ましい。
【００７３】
上記圧縮成形工程は、材料混合物に含まれる成分にもよるが、必要に応じて、さらに高温で行ってもよい。
但し、成形助剤として沸点の低い物質（例えば沸点が６０〜１００℃の範囲にある物質）が混合される場合は、その沸点以上の温度で圧縮成形を行うと、該物質を圧縮成形中に蒸発などさせて除去できるなどの観点から好ましい。
【００７４】
上記圧縮成形は、例えば、所望の形状の金型内に混合物を装填し、プレス成形にて実施することができる。
また、例えば、圧縮成形を一度のみ行って所望のパッキンを得てもよいし、圧縮成形を複数回行って所望のパッキンを得てもよく、所望のパッキンが得られる限り、圧縮成形方法や圧縮成形の回数などは特に制限されない。
【００７５】
［その他］
本発明のパッキン製造においては、本発明の目的を損なわない範囲で、上記２工程以外の工程（例えば、加熱工程など）を含んでいてもよい。
【００７６】
また、混合工程、圧縮成形工程を含む全工程のいずれかの段階で、３００〜６５０℃の温度で１０分〜２時間（好ましくは１０〜３０分間）、混合物あるいは成形品を加熱処理する工程、その熱を帯びている間もしくは冷却後（１５〜５０℃程度まで）に、熱処理した成型品を圧縮成形する工程を含むことが好ましい。
【００７７】
ここで、上記の熱処理した成形品を圧縮処理する工程は、上記「（２）［圧縮成形工程］」の項目の圧縮成形工程として割り当ててもよいし、上記「（２）［圧縮成形工程］」の項目の圧縮成形工程とは別に行なってもよい。
このような工程が含まれていると、潤滑剤（Ｂ）が溶融している状態で圧縮成型加工ができ、表面が滑らかな成形体を得られる観点からも好ましい。
【００７８】
また、上記熱処理工程、熱処理した成形品を圧縮成形する工程は、全工程中のどの位置で行なってもよい（他の工程との前後関係や順番は限定されない）が、最後の工程（仕上げの工程。）とすることが多い。例えば、熱処理工程後、熱処理した成型品を圧縮成形する工程を実施した後、該工程よりも低い温度や短い時間で再度圧縮成形しても、パッキンの表面の滑らかさは失われない傾向にあるし、本発明の目的を損なわない程度に上記熱処理・圧縮成形後の成形品を、上記条件よりも高い温度や長い時間で再度圧縮成形しても、パッキンの表面の滑らかさは同程度に保たれる傾向にある。よって、上記熱処理した成形品を圧縮成形する工程は、全工程中の最後の工程で行うことが作業効率などの観点より好ましい。
【００７９】
［上記工程を経て得られるパッキン］
上記パッキンは、前述のような混合工程を経て得られるものであるので、上記パッキンにおいては、潤滑剤（Ｂ）がパッキン全体に（好ましくは均一に）分布・分散している。
【００８０】
本発明のパッキンは、前述のように、パッキン中の潤滑剤（Ｂ）に３００℃以上（例えば３００〜６５０℃）の熱が加えられるような環境下で本発明のパッキンを使用する場合には、潤滑剤（Ｂ）が溶融し、液状となるので、原材料として固体の潤滑剤を用いているにも関わらず液体潤滑剤を用いた摺動部材に匹敵あるいはそれに近い潤滑特性を本発明のパッキンに発揮させることができる。
【００８１】
さらには、従来の液体潤滑剤を用いた摺動部材では、液体潤滑剤（主に有機化合物、先に挙げた特許文献参照）の劣化温度や分解温度などの関係上使用できなかった温度領域でも、本発明のパッキンでは、液体潤滑剤に匹敵あるいはそれに近い潤滑特性を維持したまま使用可能である。
【００８２】
また、本発明のパッキンは、本発明のパッキンと摺動部材との摩擦により高温（例えば３００℃）の摩擦熱が発生する態様においては、摩擦熱の発生により高められた温度の高さに比例して、潤滑性能が向上する傾向にある。例えば、摩擦熱によりパッキンの表面の温度が上昇しつづける場合は使用時間に比例して本発明のパッキンの潤滑特性が向上する傾向にある。
【００８３】
なお、上記潤滑剤（Ｂ）の融点は３００℃以上であるが、該融点未満の温度でも、潤滑剤（Ｂ）の軟化、融解などに起因するパッキンの潤滑特性向上の恩恵を享受できることがある。
【００８４】
例えば、酸化ホウ素は、融点が約４８０℃であるが、約１００℃以上の温度が加わると、融点である約４８０℃未満でも、一部軟化、融解などするため、酸化ホウ素を含むパッキンは、１００℃程度から高温に向かうに従い、潤滑特性が向上する傾向にある。
【００８５】
また、潤滑剤（Ｂ）がパッキン全体に均一に分布・分散しているものは、パッキン全体に渡って優れた潤滑特性や機械特性を示す。
すなわち、そのようなパッキンは、各部分において材料分布が一様であり、あるいは含まれる全ての材料の分散状態が均一であるため、部位に依らず、表面摩耗時に新たな潤滑剤（Ｂ）が出現せずに潤滑特性にばらつきが生じる、あるいは、局所的に機械物性が脆弱である部分が生じるなどの問題は生じない。
【００８６】
また、そのようなパッキンは、潤滑剤（Ｂ）がパッキン中に均一・一様に分散しており、一部に偏在などしていないため、パッキン全体において、機械強度などの物性がばらつくことなく、パッキン全体で一様の性質を示す。
【００８７】
本発明のパッキンの形状は、本発明の目的を損なわない限り特に制限されないが、例えば、リング状に成形される。
上記リング状のパッキンは、例えば、リング状の金型内に混合物を装填し、プレス成形することで得られる。
また、上記工程を経て得られたパッキンの潤滑特性は、例えば下記方法に従って測定した「接触面積辺りの軸抵抗（Ｎ）」によって、評価することができる。
【００８８】
「接触面積辺りの軸抵抗（Ｎ）」の測定方法
本発明のパッキンの「接触面積辺りの軸抵抗（Ｎ）」は、例えば、図１に示す軸抵抗測定装置１を用いて測定される。
図１に示した軸抵抗測定装置１は、日本バルカー工業社自作の軸抵抗測定装置の概念図である。
図１に示した軸抵抗測定装置１は、シール流体を入れるシール部１５を囲うケーシング１６の両側にスタフィングボックス（パッキン箱）を１つずつ備えている。
【００８９】
また、図１に示す如く、油圧シリンダー１１に備え付けられた軸９が、油圧シリンダー側スタフィングボックス３、ケーシング１６、パッキン面圧測定用ロードセル側スタフィングボックス２内の順で貫通する構造をとっている。
【００９０】
各スタフィングボックス内には、測定試料のパッキン（パッキン（ランタン上）１２とパッキン（ランタン下）１４）、アダプターパッキン、ランタンリング１３などが装着される。
【００９１】
パッキンに締付圧力を加えるためのグランド押さえ８（パッキン押さえ）が各スタフィングボックス上部に装着され、この際の締付圧力を測定するためのパッキン面圧測定用ロードセル４が、パッキン面圧測定用ロードセル側スタフィングボックス２の上部に設置されている。
【００９２】
また油圧シリンダー側スタフィンボックス３と油圧シリンダー１１の間には、油圧シリンダー１１を用いて軸９を該軸９の長軸方向に往復運動させた時に生じる軸抵抗を測定するための軸抵抗測定用ロードセル１０が設置されている。
【００９３】
各スタフィンボックスには、シール部から漏れたシール流体をスタフィングボックス外へ排出するための通路であるリークオフ７が設けられている。
ケーシング１６上には、軸抵抗測定装置１の一部を加熱するためのバンドヒーター６が設けられている（加熱部分は、図１のバンドヒーター６の位置を参照）。また、図示しない装置内部温度計も設けられている。
【００９４】
また、ケーシング１６には、装置内部を加圧するための加圧孔６が設けられている。
上記軸抵抗測定装置１を用いた、本発明のパッキンの接触面積辺りの軸抵抗（Ｎ）の測定は、例えば次の通り実施される。
【００９５】
まず、図１に示す軸抵抗測定装置１の各スタフィングボックス（パッキン箱）（パッキン面圧測定用ロードセル側スタフィングボックス２と油圧シリンダー側スタフィングボックス。以下同じ）に各パッキンを装着する（ランタンリングの上下に、寸法がφ２０ｍｍ×φ３３ｍｍ×６．５ｍｍ（Ｈ：高さ）の本発明のリングを５つずつ装着し、各パッキン（パッキン（ランタン上）１２とパッキン（ランタン下）１４。以下同じ）の上（ランタンリングに接する側の反対側）にアダプターパッキンを上下に配置）。
【００９６】
次いで、締付圧力３９．２ＭＰａで各パッキンをそれぞれパッキン抑え８で締付け（締付圧力はロードセル４で測定。以下同じ）、次いで軸９（軸径：φ２０ｍｍ）を該軸の長軸方向に摺動幅５ｃｍ、摺動速度１０往復／分で５回往復作動（回転を伴わない前進後進運動、以下同じ）させて慣らし運転する（シール対象流体の温度を常温とし、往復運動５回目の摺動抵抗値を、シール対象流体温度が常温での摺動抵抗値とする）。
【００９７】
ここで、往復作動の条件は、具体的には次の通りである。「上記軸を２秒で５ｃｍ前進させ、１秒停止させ、２秒で５ｃｍ後進させ、１秒停止させる」という６秒間の往復作動を１セットで１往復とする。すなわち、軸は１分間あたり１０往復し、前進作動時および後進作動時の軸の速度は、それぞれ２５ｍｍ／ｓである。この往復作動の条件は以下の高温（３５０℃）測定時も同じである。
【００９８】
常温での軸抵抗の測定が必要ない場合は、常温測定のための往復運動を省略して、次の操作に進めばよい。
次いで、締付圧力３９．２ＭＰａで各パッキンをパッキン抑え８で締付け、次いでシール対象流体の温度が３５０℃になるまで軸抵抗測定装置１内部をバンドヒーター６で加熱する（軸抵抗測定装置１内部の温度は約３００℃）。
【００９９】
次いで、同温で軸９を該軸９の長軸方向に摺動幅５ｃｍ、摺動速度１０往復／分で５回往復作動させて慣らし運転する（往復運動５回目をシール対象流体温度が高温（ここでは３５０℃）での摺動抵抗値とする）。
【０１００】
次いで、同温で締付圧力３９．２ＭＰａで各パッキンをパッキン抑え８で締付け、次いで同温で軸９を該軸９の長軸方向に摺動幅５ｃｍ、摺動速度１０往復／分で往復作動させて、シール対象流体温度が高温（ここでは３５０℃）である時の往復運動１００回目の摺動抵抗値をロードセル１０にて測定する。
【０１０１】
次いで、同条件で軸を往復で２００回、３００回、４００回、５００回と続けて往復作動させて、往復運動２００回目、往復運動３００回目、往復運動４００回目、往復運動５００回目のそれぞれの時点における軸抵抗（ｇｆ）をロードセル１０にて測定する。
【０１０２】
なお、図１の軸抵抗測定装置１にて、軸９を該軸９の長軸方向に往復運動させると、図２に示すようなグラフが得られる（横軸：軸９の往復回数もしくは往復運動時の軸９の総移動距離、縦軸：摺動抵抗（波の中心（中心軸１７）から上方向が軸９の前進運動時の摺動抵抗１８（該グラフでは単位はｋｇｆ）、波の中心（中心軸１７）から下方向が軸９の後退運動時の摺動抵抗１９（同じく単位はｋｇｆ）。）
規定往復回数時の軸抵抗値は、下記式（１）もしくは（１’）より求める（シール対象流体の温度は規定温度とする）。
規定往復回数時の軸抵抗（Ｎ）＝｛規定往復回数時の前進時の軸抵抗の最大値（絶対値、Ｎ）＋規定往復回数時の後退時の軸抵抗の最大値（絶対値、Ｎ）｝／２・・・（１）
規定往復回数時の軸抵抗（ｇｆ）＝｛規定往復回数時の前進時の軸抵抗の最大値（絶対値、ｇｆ）＋規定往復回数時の後退時の軸抵抗の最大値（絶対値、ｇｆ）｝／２・・・（１’）
【０１０３】
上記軸抵抗測定装置では、摺動軸抵抗は重量グラム（グラム重ともいう。単位はｇｆ。）単位で測定されるが、本発明では便宜上これをニュートン（単位はＮ）に換算する。
【０１０４】
測定値の単位をｇｆからＮに単位換算してから規定往復回数時の軸抵抗を求めるのであれば、上記式（１）を用いればよいし、規定往復回数時の軸抵抗を測定値から求めた後にｇｆからＮに単位換算するのであれば上記式（１’）を用いて、得られた解の単位換算を行えばよい。
【０１０５】
次いで、下記式（２）に従い、上記軸抵抗（Ｎ）をパッキンの軸に対する接触面積（ｍｍ2）で除して、単位接触面積辺りの軸抵抗（Ｎ／ｍｍ2）を求める。
単位接触面積辺りの軸抵抗（Ｎ）＝軸抵抗（Ｎ）／軸に対するパッキンの接触面積（ｍｍ2）・・・（２）
次いで、必要に応じて、シール対象流体温度が高温（ここでは３５０℃）である温度条件下において、作動開始時、往復１００回目、往復２００回目、往復３００回目、往復４００回目、往復５００回目における単位接触面積辺りの軸抵抗の平均値を下記式（３）より求める。
【０１０６】
「接触面積当たりの平均軸抵抗（Ｎ／ｍｍ2）」＝（作動開始時、往復１００回目、往復２００回目、往復３００回目、往復４００回目および往復５００回目の単位接触面積辺りの軸抵抗の合計値）／６・・・（３）
【０１０７】
［接触面積当たりの平均軸抵抗（Ｎ／ｍｍ2）］
上記のようにして測定した、本発明のパッキンの「接触面積当たりの平均軸抵抗（Ｎ／ｍｍ2）」は、本発明の目的を損なわない限り特に制限されないが、シール対象流体温度が高温（ここでは３５０℃）である温度条件下において、１．０〜５．１ｋＮ／ｍｍ2であることが、パッキンの潤滑特性やシール性の観点から好ましい。「接触面積当たりの平均軸抵抗（Ｎ／ｍｍ2）」が、温度条件下において、１．０ｋＮ／ｍｍ2より低くなると流体のシール性を充分に発揮できない恐れがある。
【０１０８】
［パッキンの用途］
本発明のパッキンは、例えば、バルブ軸封用、機器軸封用などの用途に用いることができる。
【０１０９】
また、パッキン表面の潤滑剤（Ｂ）に３００℃以上（好ましくは３００〜６５０℃）の熱が加わる環境下で使用することが、該パッキンがより優れた潤滑特性を発揮できる観点から好ましい。そのような環境としては、例えば、シール対象物質（シール流体などの）の温度、パッキン装置内部の温度、あるいは、パッキンと該パッキンに接する摺動部材（軸封装置の軸など）との摩擦熱などの温度が該範囲にある環境などが挙げられる。
【０１１０】
より具体的な態様としては、例えば、３５０〜６５０℃の流体（例えば、水蒸気、熱媒油等）に使用されるバルブ軸封用パッキンなどが挙げられる。
なお、パッキンにかかる圧力（締付圧力など）は、本発明の目的を損なわない範囲であれば特に制限されない。
【０１１１】
上記バルブ軸封用パッキンの具体例を図５に示す。
図５は、本発明に係るパッキン２２が、スタフィングボックス２０内に合計４個連設して装着された態様を示している。
【０１１２】
すなわち、スタフィングボックス２０内のステム２１には、本発明のパッキン２２ａがスタフィングボックス２０の底部２３に当接した状態で配置され、他の３つのグランドパッキン２２ｂ、２２ｃ、２２ｄもこれに連設して装着されている。
【０１１３】
このようなパッキンの寸法は、その用途などによって異なり、一概に決定されないが、例えば、図５に示すパッキンでは、外径Ｒが０．５〜５０ｃｍ程度であり、内径ｒが０．３〜４５ｃｍ程度であり、パッキンの軸方向の長さ（厚み）Ｌ１が０．２〜２５ｃｍ程度のものが挙げられる。
【０１１４】
本発明のパッキンは、上述の通り優れた潤滑特性を発揮するので、バルブ軸封用パッキンのように、バルブ軸が上下運動および／または回転運動に供しても、パッキンの表面の摩耗の有無に関わらず優れた潤滑特性を長期に渡って発揮でき、また、３００℃以上の流体に使用されるバルブ軸封に供しても上記優れた潤滑特性を長期に渡って発揮することができる。
【実施例】
【０１１５】
以下、実施例および比較例を参照しながら本発明をさらに具体的に説明するが、本発明はこれらの実施例に限定されるものではない。
なお、下記実施例および比較例で使用した物質は次の通りである。
膨張黒鉛：日本黒鉛（株）社製  ＥＸＰ‐ＳＭ（商品名）
酸化ホウ素：キシダ化学（株）社製  特級  酸化ホウ素
【０１１６】
［実施例１］
常圧下、温度４００℃の条件下で膨張させた上記膨張黒鉛の粉末９０重量部に、上記酸化ホウ素の粉末１０重量部を添加し、常温・常圧下で約１分間混合した。
次いで、得られた混合物を、金型内に装填し、常温、成形圧１５ＭＰａで、リング状（寸法：φ２０ｍｍ×φ３３ｍｍ×６．５ｍｍ（Ｈ））に圧縮成形した（外観は図２参照）。
【０１１７】
このようにして得られたパッキンの軸抵抗を下記の通り測定した。
まず、図１に示す軸抵抗測定装置１の各スタフィングボックス（パッキン箱）（パッキン面圧測定用ロードセル側スタフィングボックス２と油圧シリンダー側スタフィングボックス。以下同じ）に各パッキンを装着した（ランタンリングの上下に、寸法がφ２０ｍｍ×φ３３ｍｍ×６．５ｍｍ（Ｈ）の本発明のリングを５リング装着し、各パッキン（パッキン（ランタン上）１２とパッキン（ランタン下）１４。以下同じ）の上（ランタンリングに接する側の反対側）に寸法が上記同様のアダプターパッキンを上下に配置）。
【０１１８】
次いで、締付圧力３９．２ＭＰａで各パッキンをそれぞれパッキン抑え８で締付け（締付圧力はロードセル４で測定。以下同じ）、次いで軸９（軸径：φ２０ｍｍ）を該軸の長軸方向に摺動幅５ｃｍ、摺動速度２５ｍｍ／ｓで５回往復作動（回転を伴わない前進後進運動、以下同じ）させて慣らし運転した（シール対象流体の温度を常温とし、往復運動５回目の摺動抵抗値を、シール対象流体温度が常温での摺動抵抗値とした）。
【０１１９】
ここで、往復作動の条件は、具体的には次の通りとした。「上記軸を２秒で５ｃｍ前進させ、１秒停止させ、２秒で５ｃｍ後進させ、１秒停止させる」という６秒間の往復作動を１セットで１往復とした。すなわち、軸は１分間あたり１０往復し、前進作動時および後進作動時の軸の速度は、それぞれ２５ｍｍ／ｓであった。なお、この往復作動の条件は以下の高温（３５０℃）測定時も同じとした。
【０１２０】
次いで、締付圧力３９．２ＭＰａで各パッキンをパッキン抑え８で締付け、次いで軸９を該軸９の長軸方向に摺動幅５ｃｍ、摺動速度２５ｍｍ／ｓで１００回往復作動させて、シール対象流体温度が常温である時の摺動抵抗値をロードセル９にて測定した。
【０１２１】
次いで、締付圧力３９．２ＭＰａで各パッキンをパッキン抑え８で締付け、次いでシール対象流体の温度が３５０℃になるまで軸抵抗測定装置１内部をバンドヒーター６で加熱した。
【０１２２】
次いで、同温で軸９を該軸９の長軸方向に摺動幅５ｃｍ、摺動速度２５ｍｍ／ｓで５回往復作動させて慣らし運転した（往復運動５回目をシール対象流体温度が３５０℃である温度条件下における摺動抵抗値とした）。
【０１２３】
次いで、同温で締付圧力３９．２ＭＰａで各パッキンをパッキン抑え８で締付け、次いで同温で軸９を該軸９の長軸方向に摺動幅５ｃｍ、摺動速度２５ｍｍ／ｓで往復作動させて、シール対象流体温度が高温（ここでは３５０℃）である時の往復運動１００回目の摺動抵抗値をロードセル１０にて測定した。
【０１２４】
次いで、同条件で軸を往復で２００回、３００回、４００回、５００回と続けて往復作動させて、往復運動２００回目、往復運動３００回目、往復運動４００回目、往復運動５００回目のそれぞれの時点における軸抵抗をロードセル１０にて測定した。
【０１２５】
得られたグラフから、シール対象流体の温度が常温または３５０℃である温度条件下における規定往復回数時の軸抵抗値は、次の通り求めた。
規定往復回数時の軸抵抗（ｇｆ）＝｛規定往復回数時の前進時の軸抵抗の最大値（絶対値、ｇｆ）＋規定往復回数時の後退時の軸抵抗の最大値（絶対値、ｇｆ）｝／２・・・（１’）
【０１２６】
次いで、得られた軸抵抗の単位（ｇｆ）をＮ（ニュートン）に換算した。
次いで、下記式（２）に従い、上記軸抵抗値（Ｎ）をパッキンの軸に対する接触面積（ｍｍ2）で除して、単位接触面積辺りの軸抵抗（Ｎ／ｍｍ2）を求めた。
単位接触面積辺りの軸抵抗（ｋＮ）＝軸抵抗（ｋＮ）／軸に対するパッキンの接触面積（ｍｍ2）・・・（２）
【０１２７】
そして、同じく、作動開始時（往復５回目）、往復１００回目、往復２００回目、往復３００回目、往復４００回目、往復５００回目における単位接触面積辺りの軸抵抗を求め、さらに、下記式（３）に従い、シール対象流体温度が３５０℃である温度条件下における「単位接触面積辺りの平均軸抵抗（ｋＮ／ｍｍ2）」についても求めた。
「接触面積当たりの平均軸抵抗（ｋＮ／ｍｍ2）」＝（作動開始時（往復５回目）、往復１００回目、往復２００回目、往復３００回目、往復４００回目および往復５００回目における単位接触面積辺りの軸抵抗の合計値）／６・・・（３）
結果を表１に示す。
【０１２８】
［実施例２］
実施例１において、膨張黒鉛９５重量部、酸化ホウ素の量を５重量部とした以外は実施例１と同様に実施した。
結果を表１に示す。
【０１２９】
［実施例３］
実施例２において、得られた成形体を、常圧、温度３００℃の条件下で１０分加熱し、常圧、室温（約２５℃）の条件下で６０分放置して加熱処理した成形体を冷却し（冷却後の成形体の温度は常温であった）、次いで、常温、常圧下で約１分間圧力をかけることで再度リング状（寸法：φ２０ｍｍ×φ３３ｍｍ×６．５ｍｍ（Ｈ））に圧縮成形し、リング状パッキンを得た以外は実施例１と同様に実施した（外観は図３参照）。
結果を表１に示す。
【０１３０】
［実施例４］
実施例１において、膨張黒鉛９０重量部に、酸化ホウ素５重量部の他に、二硫化モリブデン５重量部を添加して混合を行った以外は実施例１と同様に実施した。
結果を表１に示す。
【０１３１】
［比較例１］
実施例１において、酸化ホウ素を用いなかった以外は、実施例１と同様に実施した。
結果を表１に示す。
【０１３２】
［比較例２］
実施例１において、酸化ホウ素の替わりに二硫化モリブデンを用いた以外は実施例１と同様に実施した。
結果を表１に示す。
【０１３３】
【表１】
2012246973.tif 000003
【産業上の利用可能性】
【０１３４】
本発明のパッキンでは、優れた潤滑特性を長期に渡って発揮できるため、種々のパッキン、例えば軸封バルブ用のパッキンなどに好適に使用できる。
また、本発明のパッキンは、特に高温下（例えば３００℃〜６５０℃の熱に接触する環境）でより優れた潤滑特性を発揮するため、例えば、パッキンに接触する流体の温度が３００℃〜６５０℃である軸封バルブ用のパッキンにも好適に使用することができる。
【符号の説明】
【０１３５】
１・・・軸抵抗測定装置
２・・・パッキン面圧測定用ロードセル側スタフィングボックス
３・・・油圧シリンダー側スタフィングボックス
４・・・（パッキン面圧測定用）ロードセル
５・・・バンドヒーター
６・・・加圧孔
７・・・リークオフ
８・・・グランド押さえ
９・・・軸
１０・・・（軸抵抗測定用）ロードセル
１１・・・油圧シリンダー
１２・・・パッキン（ランタン上）
１３・・・ランタンリング
１４・・・パッキン（ランタン下）
１５・・・シール部
１６・・・ケーシング
１７・・・中心軸（軸抵抗値０）
１８・・・前進時の軸抵抗値（中心軸より上の領域。絶対値で表し、単位はｋｇｆ）
１９・・・後退時の軸抵抗値（中心軸より下の領域。絶対値で表し、単位はｋｇｆ）
２０・・・スタフィングボックス
２１・・・ステム
２２・・・グランドパッキン
２３・・・スタフィングボックスの底部
【図１】
2012246973.tif 000004
【図４】
2012246973.tif 000005
【図５】
2012246973.tif 000006
【図２】
2012246973.tif 000007
【図３】
2012246973.tif 000008